(57)【要約】【課題】  施術した後のテカリの発生が実用上充分なレベルまで低減された二重まぶた形成化粧料を提供すること。【解決手段】  フィルム形成性ポリマー、エタノール、層状粘土鉱物及びシリカを含有する、二重まぶた形成化粧料。【選択図】なし【特許請求の範囲】
【請求項１】
フィルム形成性ポリマー、エタノール、層状粘土鉱物及びシリカを含有する、二重まぶた形成化粧料。
【請求項２】
前記層状粘土鉱物はスメクタイトである、請求項１記載の二重まぶた形成化粧料。
【請求項３】
前記層状粘土鉱物は、モンモリロナイト、バイデライト、ヘクトライト、サポナイト及びスチブンサイトからなる群より選ばれる少なくとも一種の膨潤性層状粘土鉱物である、請求項１又は２に記載の二重まぶた形成化粧料。
【請求項４】
前記シリカは、平均粒径が１〜１５μｍの粒子状シリカである、請求項１〜３のいずれか一項に記載の二重まぶた形成化粧料。
【請求項５】
前記シリカは、細孔容積が０．３〜２ｍＬ／ｇ、又は平均細孔径が２〜３０ｎｍの粒子状シリカである、請求項１〜４のいずれか一項に記載の二重まぶた形成化粧料。
【請求項６】
前記シリカに対する前記層状粘土鉱物の質量比が、０．５〜１．５である、請求項１〜５のいずれか一項に記載の二重まぶた形成化粧料。
【請求項７】
前記フィルム形成性ポリマーは、水又はエタノールに溶解又は膨潤するポリマーである、請求項１〜６のいずれか一項に記載の二重まぶた形成化粧料。
【請求項８】
前記フィルム形成性ポリマーは、（メタ）アクリルモノマーの単独又は共重合体の塩である、請求項１〜７のいずれか一項に記載の二重まぶた形成化粧料。
【発明の詳細な説明】
【技術分野】
【０００１】
本発明は、二重まぶた形成化粧料に関する。
【背景技術】
【０００２】
従来、二重まぶたをつくる化粧料（二重メイク形成剤）として、例えば、特許文献１に記載のものが知られている。
【先行技術文献】
【特許文献】
【０００３】
【特許文献１】特開平１１−１７１７２８号公報
【発明の概要】
【発明が解決しようとする課題】
【０００４】
二重メイク形成剤は、通常、まぶたを接着する成分（フィルム形成性ポリマー）を含有しているため、施術した後にその成分のテカリが消えず、二重メイク形成剤を使用していることが他人に分かってしまうという問題がある。
【０００５】
そこで、本発明の課題は、施術した後のテカリの発生が実用上充分なレベルまで低減された二重まぶた形成化粧料を提供することにある。
【課題を解決するための手段】
【０００６】
本発明は、フィルム形成性ポリマー、エタノール、層状粘土鉱物及びシリカを含有する、二重まぶた形成化粧料を提供する。本発明の二重まぶた形成化粧料においては、上記成分（特に層状粘土鉱物及びシリカ）を組み合わせたことにより、従来解決困難であった施術後のテカリを実用上充分なレベルまで低減させることができる。
【０００７】
層状粘土鉱物はスメクタイトが好適であり、モンモリロナイト、バイデライト、ヘクトライト、サポナイト及びスチブンサイトからなる群より選ばれる少なくとも一種の膨潤性層状粘土鉱物であることが好ましい。このような層状粘土鉱物を使用することにより、シリカ等と組み合わせたときのテカリの低減が顕著になる。
【０００８】
シリカは、平均粒径が１〜１５μｍの粒子状シリカであることが好ましい。また、シリカは、細孔容積が０．３〜２ｍＬ／ｇ、又は平均細孔径が２〜３０ｎｍの粒子状シリカであることが好ましい。このようなシリカを使用することにより、層状粘土鉱物等と組み合わせたときのテカリの低減が顕著になる。
【０００９】
シリカに対する層状粘土鉱物の質量比は０．５〜１．５であるとよい。すなわち「層状粘土鉱物／シリカ」が質量比で１／２〜３／２の範囲であることが好適である。このような質量比にすることにより、まぶたの接着性を高く維持した状態で、施術後のテカリを効果的に低減できる。
【００１０】
フィルム形成性ポリマーは、水又はエタノールに溶解又は膨潤するポリマー、特には、（メタ）アクリルモノマーの単独又は共重合体の塩であることが好ましい。このようなポリマーは、層状粘土鉱物及びシリカと併用しても、まぶたの接着性を落とさずにテカリを防止できる。また、系を水性にできるため化粧料として好適である。
【発明の効果】
【００１１】
本発明により、施術した後のテカリの発生が実用上充分なレベルまで低減された二重まぶた形成化粧料が提供される。なお、二重まぶた形成化粧料がまぶたに適用された後に揮発成分が揮発すると、被膜が形成され体積が収縮するが、その際に被膜表面に微小な凹凸が形成されるため艶消し効果が生じ、これが、テカリが低減する一要因になっているものと考えらえる。
【発明を実施するための形態】
【００１２】
以下、本発明を実施するための形態について詳細に説明する。ただし、本発明は以下の実施形態に限定されるものではない。
【００１３】
実施形態に係る二重まぶた形成化粧料は、フィルム形成性ポリマー、エタノール、層状粘土鉱物及びシリカを必須成分として含有している。
【００１４】
フィルム形成性ポリマーは、二重まぶたの形成の施術により、まぶたを接着可能な程度の接着力を有したフィルム形成性ポリマーである。フィルム形成性ポリマーは、その最低造膜温度が寒冷時の温度（例えば−２０℃）以下のポリマーであればよい。
【００１５】
エタノールを含んでいること、また、水系にすることが好ましいことから、フィルム形成性ポリマーは、水又はエタノールに溶解又は膨潤するポリマーであることが好ましい。（メタ）アクリルモノマーの単独又は共重合体の塩は、上記機能に優れるため、フィルム形成性ポリマーとしては好適である。なお、フィルム形成性ポリマーは一種のみからなっていても、二種以上から構成されていてもよい。
【００１６】
なお、（メタ）アクリルモノマーとは、アクリル基又はメタアクリル基を有する重合性化合物を意味し、例えば、（メタ）アクリル酸、（メタ）アクリル酸アルキルエステルが含まれる。したがって、（メタ）アクリルモノマーの単独又は共重合体としては、（メタ）アクリル酸単独重合体、アクリル酸とメタクリル酸の共重合体、（メタ）アクリル酸アルキルエステルの単独重合体、（メタ）アクリル酸アルキルエステルの共重合体、（メタ）アクリル酸アルキルエステルと（メタ）アクリル酸との共重合体が含まれる。
【００１７】
（メタ）アクリルモノマーの単独又は共重合体は、塩であることが好ましいが、塩としては、アルカリ金属塩（ナトリウム塩、カリウム塩等）、アルカリ土類金属塩（カルシウム塩等）、オニウム塩（アンモニウム塩）が挙げられる。
【００１８】
（メタ）アクリルモノマーの単独又は共重合体の塩としては、ポリ（メタ）アクリル酸ナトリウム、（メタ）アクリル酸アルキルエステルと（メタ）アクリル酸との共重合体のナトリウム塩又はアンモニウム塩が好ましい。例えば、アクリル酸コポリマーアンモニウムは好適なフィルム形成性ポリマーの一つである。
【００１９】
二重まぶた形成化粧料には、層状粘土鉱物が含まれる。層状粘土鉱物は、層状ケイ酸塩であることが好ましく、水中で膨潤する層状粘土鉱物、例えば、モンモリロナイト、バイデライト、ヘクトライト、サポナイト及びスチブンサイトからなる群より選ばれる少なくとも一種の膨潤性層状粘土鉱物が好ましい。なお、層状粘土鉱物は一種のみからなっていても、二種以上から構成されていてもよい。
【００２０】
層状粘土鉱物としては、ヘクトライトを使用することが特に好ましい。ヘクトライトとしては天然ヘクトライトよりも合成ヘクトライトがよく、例えば、Ｎａ０．７＋［（Ｓｉ３Ｍｇ５．５Ｌｉ０．３）Ｏ２０（ＯＨ）２．５Ｆ１．５］０．７−、Ｎａ０．７＋［（Ｓｉ３Ｍｇ５．５Ｌｉ０．３）Ｏ２０（ＯＨ）４］０．７−で表される合成ヘクトライトが適用できる。
【００２１】
二重まぶた形成化粧料に含まれるシリカは、二酸化ケイ素（ＳｉＯ２）を主成分としたものであるが、二酸化ケイ素（ＳｉＯ２）を主成分とする、結晶構造を有しない合成シリカであることが好ましい。特に、ＳｉＯ２を９９．８％以上含有するものがよく、ＳｉＯ２の他、Ｎａ２Ｏを０．０６％以下、Ａｌ２Ｏ３を０．０１％以下、Ｆｅ２Ｏ３を０．０１％以下、ＣａＯを０．０７％以下含有していてもよい。なお、シリカは一種のみからなっていても、形状等が異なる二種以上から構成されていてもよい。
【００２２】
シリカとしては、平均粒径（レーザ法により測定）が１〜１５μｍの粒子状シリカ（シリカ粒子）が好ましい。平均粒径は２〜１０μｍ、更には２〜８μｍが好ましい。シリカの細孔容積は０．３〜２ｍＬ／ｇ（更には０．４〜１．８ｍＬ／ｇ）がよく、平均細孔径は２〜３０ｎｍ（更には２〜２７ｎｍ）がよい。なお、細孔容積及び平均細孔径はポロシメータ等で測定可能である。
【００２３】
シリカに対する層状粘土鉱物の質量比は、０．５〜１．５が好適である。質量比は、０．７〜１．３が好ましく、０．８〜１．２がより好ましい。質量比は１（すなわち層状粘土鉱物／シリカ＝１／１）とするのが実用上好ましい。
【００２４】
二重まぶた形成化粧料は上記の成分の他、エタノールを含有しているが、更に水を含有させ水系の二重まぶた形成化粧料とすることが好ましい。
【００２５】
二重まぶた形成化粧料においては、フィルム形成性ポリマーの質量を１００としたときに、エタノールの質量が２００〜４００（更には２５０〜３５０）、層状粘土鉱物の質量が１０〜４０（更には１０〜３０）、シリカの質量が１０〜４０（更には１０〜３０）であるとよい。二重まぶた形成化粧料が水を含有する場合、水の質量は、フィルム形成性ポリマーの質量を１００としたときに、４００〜７００（更には４００〜６００）であるとよい。
【００２６】
二重まぶた形成化粧料は上述した成分の他、添加成分を含有していてもよい。使用可能な添加成分としては、例えば、保湿剤、防腐剤が挙げられる。保湿剤としては、グリコールが使用でき、１，３−ブチレングリコールのような炭素数１〜６のアルキレン基を有するグリコールが例示可能である。防腐剤としては、メチル−４−ヒドロキシベンゾエート（メチルパラベン）、エチル−４−ヒドロキシベンゾエート（エチルパラベン）、プロピル−４−ヒドロキシベンゾエート（プロピルパラベン）、イソプロピル−４−ヒドロキシベンゾエート（イソプロピルパラベン）、ブチル−４−ヒドロキシベンゾエート（ブチルパラベン）、イソブチル−４−ヒドロキシベンゾエート（イソブチルパラベン）、ベンジルル−４−ヒドロキシベンゾエート（ベンジルパラベン）のような、パラオキシ安息香酸エステルが適用可能である。
【００２７】
二重まぶた形成化粧料は、含有する成分を混合することで製造可能であるが、層状粘土鉱物については、他の成分より先に溶媒（アルコール、水等）に添加して、膨潤（湿潤）及び分散を確実に生じさせるとよい。
【実施例】
【００２８】
以下、実施例に基づいて本発明を詳細に説明する。本発明は以下の実施例に限定されるものではない。
【００２９】
以下の表１に示す成分を含有したフィルム形成性ポリマーを作製した（実施例１）。なお、合成シリカは、平均粒径が１〜１５μｍの範囲内、細孔容積が０．３〜２ｍＬ／ｇの範囲内、平均細孔径が２〜３０ｎｍの範囲内、の粒子状シリカであった。
【表１】
2016020317.tif 000002
【００３０】
シリカ及び層状粘土鉱物を含有しない他は実施例１と同一成分を同一比率で含有する二重まぶた形成化粧料を作製した（比較例１）。
【００３１】
実施例１及び比較例１の二重まぶた形成化粧料を、被験者が二重まぶた形成のために使用したところ、比較例１のものではテカリが見られたが、実施例１の二重まぶた形成化粧料では、二重まぶたがしっかり形成された上に、テカリが認められず、通常の距離を持って対峙したときに、二重まぶた形成化粧料を適用したことが外観上認識できなかった。